(57)【要約】【課題】高屈折率かつ高分散な結晶化ガラスからなる光学ガラスを提供する。【解決手段】主結晶としてＲ２Ｏ−Ｒ’２Ｏ５系結晶（ＲはＬｉ、Ｎａ及びＫから選択される少なくとも１種、Ｒ’はＮｂ及びＴａから選択される少なくとも１種）を含有することを特徴とする光学ガラス。質量％で、ＳｉＯ２  ０〜５０％、Ｎｂ２Ｏ５＋Ｔａ２Ｏ５  １〜９０％、Ｌｉ２Ｏ＋Ｎａ２Ｏ＋Ｋ２Ｏ  ０．１〜４０％、Ａｌ２Ｏ３  ０〜３０％、ＴｉＯ２  ０〜３０％、及びＺｒＯ２  ０〜１０％を含有することが好ましい。【選択図】なし【特許請求の範囲】
【請求項１】
主結晶としてＲ２Ｏ−Ｒ’２Ｏ５系結晶（ＲはＬｉ、Ｎａ及びＫから選択される少なくとも１種、Ｒ’はＮｂ及びＴａから選択される少なくとも１種）を含有することを特徴とする光学ガラス。
【請求項２】
質量％で、ＳｉＯ２  ０〜５０％、Ｎｂ２Ｏ５＋Ｔａ２Ｏ５  １〜９０％、Ｌｉ２Ｏ＋Ｎａ２Ｏ＋Ｋ２Ｏ  ０．１〜４０％、Ａｌ２Ｏ３  ０〜３０％、ＴｉＯ２  ０〜３０％、及びＺｒＯ２  ０〜１０％を含有することを特徴とする請求項１に記載の光学ガラス。
【請求項３】
質量％で、Ｂ２Ｏ３  ０〜１０％及びＰ２Ｏ５  ０〜１０％を含有することを特徴とする請求項２に記載の光学ガラス。
【請求項４】
質量％で、Ｌａ２Ｏ３＋Ｇｄ２Ｏ３＋ＷＯ３＋Ｂｉ２Ｏ３＋Ｙ２Ｏ３＋Ｙｂ２Ｏ３＋ＴｅＯ２＋ＧｅＯ２  ０〜１０％を含有することを特徴とする請求項２または３に記載の光学ガラス。
【請求項５】
鉛成分、ヒ素成分およびフッ素成分を実質的に含有しないことを特徴とする請求項１〜４のいずれか一項に記載の光学ガラス。
【請求項６】
Ｒ２Ｏ−Ｒ’２Ｏ５系結晶の平均粒径が０．１μｍ以下であることを特徴とする請求項１〜５のいずれか一項に記載の光学ガラス。
【請求項７】
屈折率が１．５５〜１．９５、アッベ数が１５〜５５であることを特徴とする請求項１〜６のいずれか一項に記載の光学ガラス。
【請求項８】
部分分散比が０．６５以下であることを特徴とする請求項１〜７いずれか一項に記載の光学ガラス。
【請求項９】
厚み５ｍｍにおける着色度λ７０が６００ｎｍ以下であることを特徴とする請求項１〜８のいずれか一項に記載の光学ガラス。
【請求項１０】
光学レンズ用であることを特徴とする請求項１〜９の何れか一項に記載の光学ガラス。
【請求項１１】
請求項１０に記載の光学ガラスからなることを特徴とする光学レンズ。
【発明の詳細な説明】
【技術分野】
【０００１】
本発明は、デジタルカメラやビデオカメラの光学レンズや光通信用レンズ等として好適な光学ガラスに関する。
【背景技術】
【０００２】
結晶化ガラスは、ガラスマトリクス中に結晶を析出させることで、高強度化等の特異な機能を発現させたものであり、様々な分野で利用されている。このような結晶化ガラスの代表例として、Ｌｉ２Ｏ３−Ａｌ２Ｏ３−ＳｉＯ２系結晶化ガラスが知られており、防火窓や調理器用トッププレート等に使用されている（例えば、特許文献１参照）。また、析出結晶のサイズを微細化することで可視光透過率の高い結晶化ガラスを得ることもでき、望遠鏡用レンズ等の光学デバイス用途にも使用されている。
【先行技術文献】
【特許文献】
【０００３】
【特許文献１】特開２００８−７３９８号公報
【発明の概要】
【発明が解決しようとする課題】
【０００４】
近年、光学デバイスの小型化を図るため、光学レンズにもさらなる高屈折率化及び高分散（低アッベ数）化が要求されている。しかし、従来のＬｉ２Ｏ３−Ａｌ２Ｏ３−ＳｉＯ２系の結晶化ガラスは、低屈折率かつ低分散であり一部の光学レンズにしか使用できないという問題があった。
【０００５】
以上の課題に鑑み、本発明は、高屈折率かつ高分散な結晶化ガラスからなる光学ガラスを提供することを目的とする。
【課題を解決するための手段】
【０００６】
本発明の光学ガラスは、主結晶としてＲ２Ｏ−Ｒ’２Ｏ５系結晶（ＲはＬｉ、Ｎａ及びＫから選択される少なくとも１種、Ｒ’はＮｂ及びＴａから選択される少なくとも１種）を含有することを特徴とする。
【０００７】
ここで、「主結晶」とは、光学ガラスに含まれる結晶のうち、最も含有量の多い結晶をいう。
【０００８】
本発明の光学ガラスは、質量％で、ＳｉＯ２  ０〜５０％、Ｎｂ２Ｏ５＋Ｔａ２Ｏ５  １〜９０％、Ｌｉ２Ｏ＋Ｎａ２Ｏ＋Ｋ２Ｏ  ０．１〜４０％、Ａｌ２Ｏ３  ０〜３０％、ＴｉＯ２  ０〜３０％、及びＺｒＯ２  ０〜１０％を含有することが好ましい。
【０００９】
本発明の光学ガラスは、質量％で、Ｂ２Ｏ３  ０〜１０％及びＰ２Ｏ５  ０〜１０％を含有することが好ましい。
【００１０】
本発明の光学ガラスは、質量％で、Ｌａ２Ｏ３＋Ｇｄ２Ｏ３＋ＷＯ３＋Ｂｉ２Ｏ３＋Ｙ２Ｏ３＋Ｙｂ２Ｏ３＋ＴｅＯ２＋ＧｅＯ２  ０〜１０％を含有することが好ましい。
【００１１】
本発明の光学ガラスは、鉛成分、ヒ素成分及びフッ素成分を実質的に含有しないことが好ましい。
【００１２】
本発明の光学ガラスは、Ｒ２Ｏ−Ｒ’２Ｏ５系結晶の平均粒径が０．１μｍ以下であることが好ましい。
【００１３】
本発明の光学ガラスは、屈折率が１．５５〜１．９５、アッベ数が１５〜５５であることが好ましい。
【００１４】
本発明の光学ガラスは、部分分散比が０．６５以下であることが好ましい。
【００１５】
本発明の光学ガラスは、厚み５ｍｍにおける着色度λ７０が６００ｎｍ以下であることが好ましい。
【００１６】
ここで、「着色度λ７０」とは、透過率が７０％になる最短波長をいう。
【００１７】
本発明の光学ガラスは、光学レンズ用であることが好ましい。
【００１８】
本発明の光学レンズは、前記光学ガラスからなることを特徴とする。
【発明の効果】
【００１９】
本発明によれば、高屈折率かつ高分散な結晶化ガラスからなる光学ガラスを提供することが可能となる。
【発明を実施するための形態】
【００２０】
本発明の光学ガラスは、主結晶としてＲ２Ｏ−Ｒ’２Ｏ５系結晶（ＲはＬｉ、Ｎａ及びＫから選択される少なくとも１種、Ｒ’はＮｂ及びＴａから選択される少なくとも１種）を含有することを特徴とする。
【００２１】
ガラスマトリクス中に結晶を析出させることで高屈折率化及び高分散化を図ることが可能となる。中でも、主結晶としてＲ２Ｏ−Ｒ’２Ｏ５系結晶を含有する光学ガラスは、特に屈折率及び分散が高いという特徴を有する。また、Ｒ２Ｏ−Ｒ’２Ｏ５系結晶は立方晶構造または正方晶構造を選択しやすく、屈折率の異方性が少ないため、当該結晶を含有するガラスは透過率が高くなりやすい。
【００２２】
Ｒ２Ｏ−Ｒ’２Ｏ５系結晶としては、例えば一般式ＲＲ’Ｏ３で表される結晶が挙げられる。具体的には、ＬｉＮｂＯ３、ＬｉＴａＯ３、ＮａＮｂＯ３、ＮａＴａＯ３、ＫＮｂＯ３、ＫＴａＯ３、（ＬｉＮａ）ＮｂＯ３、（ＬｉＮａ）ＴａＯ３、（ＬｉＫ）ＮｂＯ３、（ＬｉＫ）ＴａＯ３、（ＮａＫ）ＮｂＯ３、（ＮａＫ）ＴａＯ３、Ｌｉ（ＮｂＴａ）Ｏ３、Ｎａ（ＮｂＴａ）Ｏ３、Ｋ（ＮｂＴａ）Ｏ３、（ＬｉＮａ）（ＮｂＴａ）Ｏ３、（ＬｉＫ）（ＮｂＴａ）Ｏ３、（ＮａＫ）（ＮｂＴａ）Ｏ３等が挙げられる。また、上記結晶にＳｒＯ、ＢａＯ、ＣａＯ、ＭｇＯ、ＺｎＯ、Ｌａ２Ｏ３、Ｇｄ２Ｏ３、ＷＯ３、ＴｉＯ２、ＴｅＯ２またはＢｉ２Ｏ３等が一部固溶していても構わない。Ｒ２Ｏ−Ｒ’２Ｏ５系結晶（またはその固溶体）は、立方晶や正方晶の構造をもつペロブスカイト系やパイロクロール系の結晶であることが好ましい。
【００２３】
本発明の光学ガラスの組成は、主結晶としてＲ２Ｏ−Ｒ’２Ｏ５系結晶を析出可能なものであれば特に限定されない。本発明の光学ガラスの組成の具体例としては、質量％で、ＳｉＯ２  ０〜５０％、Ｎｂ２Ｏ５＋Ｔａ２Ｏ５  １〜９０％、Ｌｉ２Ｏ＋Ｎａ２Ｏ＋Ｋ２Ｏ  ０．１〜４０％、Ａｌ２Ｏ３  ０〜３０％、ＴｉＯ２  ０〜３０％、及びＺｒＯ２  ０〜１０％を含有するものが挙げられる。以下に、各成分の含有量を上記のように限定した理由を説明する。なお、特に断りがない場合、以下の説明において「％」は「質量％」を意味する。
【００２４】
ＳｉＯ２はガラス骨格を形成する成分である。ＳｉＯ２は液相温度を低下させて失透を抑制する効果や、化学的耐久性を向上させる効果がある。ＳｉＯ２の含有量は好ましくは０〜５０％、より好ましくは０．１〜５０％、さらに好ましくは１〜４５％、特に好ましくは２〜４２．５％、最も好ましくは５〜４０％である。ＳｉＯ２の含有量が多すぎると、Ｒ２Ｏ−Ｒ’２Ｏ５系結晶が析出しにくくなったり、溶融性が低下して未溶解による脈理や気泡がガラス中に残存しやすくなったりする。また、ＳｉＯ２の含有量が多すぎると、屈折率が低く、またアッベ数が大きくなりやすく、レンズ用ガラスとしての要求特性を満たさなくなるおそれがある。
【００２５】
Ｎｂ２Ｏ５及びＴａ２Ｏ５は主結晶の構成成分である。また、高屈折化及び高分散化を達成するための成分であり、部分分散比を低下させる効果の高い成分でもある。Ｎｂ２Ｏ５＋Ｔａ２Ｏ５の含有量は好ましくは１〜９０％、より好ましくは２〜８５％、さらに好ましくは２．５〜８０％、特に好ましくは３〜７５％である。Ｎｂ２Ｏ５＋Ｔａ２Ｏ５の含有量が少なすぎると、上記効果が得られにくくなる。一方、Ｎｂ２Ｏ５＋Ｔａ２Ｏ５の含有量が多すぎると、液相温度が上昇してガラス化が困難になる傾向がある。
【００２６】
低い部分分散比（例えば０．６５以下）を達成するため、Ｎｂ２Ｏ５とＴａ２Ｏ５の含有量の比を適宜調整することが好ましい。具体的には、質量比で、Ｎｂ２Ｏ５／Ｔａ２Ｏ５が３００以下であることが好ましく、１００以下であることがより好ましく、２０以下であることがさらに好ましく、１２以下であることが特に好ましく、１０以下であることが最も好ましい。Ｎｂ２Ｏ５／Ｔａ２Ｏ５が大きすぎると、低い部分分散比が得られにくくなる。
【００２７】
Ｌｉ２Ｏ、Ｎａ２Ｏ及びＫ２Ｏは主結晶の構成成分である。また、軟化点を低下させたり、ガラス化を容易にしたりする効果がある。さらに、部分分散比を低下させる効果もある。Ｌｉ２Ｏ＋Ｎａ２Ｏ＋Ｋ２Ｏの含有量は好ましくは０．１〜４０％、より好ましくは０．５〜３７．５％、さらに好ましくは１〜３５％、特に好ましくは１．５〜３２．５％、最も好ましくは２〜３０％である。Ｌｉ２Ｏ＋Ｎａ２Ｏ＋Ｋ２Ｏの含有量が少なすぎると、上記効果が得られにくくなる。一方、Ｌｉ２Ｏ＋Ｎａ２Ｏ＋Ｋ２Ｏの含有量が多すぎると、緻密な結晶が得られにくくなり、高透過率特性の達成が困難になる傾向がある。また、高屈折かつ高分散の光学特性が得られにくくなる。
【００２８】
なお、Ｌｉ２Ｏ、Ｎａ２Ｏ及びＫ２Ｏの各成分の含有量の好ましい範囲は、それぞれ好ましくは０〜４０％、より好ましくは０．１〜３７．５％、さらに好ましくは０．５〜３５％、特に好ましくは１〜３２．５％、最も好ましくは１．５〜３０％である。
【００２９】
なお、Ｒ２Ｏ−Ｒ’２Ｏ５系結晶を十分に析出させ、所望の特性を達成するためには、Ｎｂ２Ｏ５＋Ｔａ２Ｏ５とＬｉ２Ｏ＋Ｎａ２Ｏ＋Ｋ２Ｏの比を適宜調整することが好ましい。具体的には、（Ｎｂ２Ｏ５＋Ｔａ２Ｏ５）／（Ｌｉ２Ｏ＋Ｎａ２Ｏ＋Ｋ２Ｏ）（モル比）は好ましくは０．１〜３、より好ましくは０．２〜２．５、さらに好ましくは０．３〜２である。（Ｎｂ２Ｏ５＋Ｔａ２Ｏ５）／（Ｌｉ２Ｏ＋Ｎａ２Ｏ＋Ｋ２Ｏ）が小さすぎると、Ｒ２Ｏ−Ｒ’２Ｏ５系結晶が得られにくくなったり、高屈折率特性が得られにくくなったりする。一方、（Ｎｂ２Ｏ５＋Ｔａ２Ｏ５）／（Ｌｉ２Ｏ＋Ｎａ２Ｏ＋Ｋ２Ｏ）が大きすぎると、Ｒ２Ｏ−Ｒ’２Ｏ５系結晶が得られにくくなったり、液相温度が高くなったりしやすい。
【００３０】
Ａｌ２Ｏ３は分相を促進する成分である。ガラスが分相すると、結晶核が析出しやすくなり、微細結晶が析出して透過率の高い結晶化ガラスが得られやすくなる。また、Ａｌ２Ｏ３は耐候性を向上させる効果があり、特にガラス中の成分が水へ選択的に溶出することを抑制する効果が高い。Ａｌ２Ｏ３の含有量は好ましくは０〜３０％、より好ましくは０．１〜２５％、さらに好ましくは０．３〜２０％、特に好ましくは０．５〜２０％である。Ａｌ２Ｏ３の含有量が多すぎると、失透しやすくなる。また、溶融性が低下して脈理や気泡がガラス中に残存し、レンズ用ガラスとしての要求品位を満たさなくなる可能性がある。
【００３１】
ＴｉＯ２は核形成剤として作用する成分である。また、高屈折率化及び高分散化を達成するための成分であり、部分分散比を低下させる効果も有する。さらに、化学的耐久性を向上させたり、紫外光によるガラスの着色を抑制したりする効果を有する。ただし、その含有量が多すぎると、耐失透性が低下してガラス化が困難になる傾向がある。また、可視域透過率が低下しやすくなる。従って、ＴｉＯ２の含有量は好ましくは０〜３０％、より好ましくは０．１〜２９％、さらに好ましくは０．５〜２８％、特に好ましくは１〜２７．５％である。
【００３２】
ＺｒＯ２は核形成剤として作用する成分である。また、高屈折率化及び高分散化を達成するための成分であり、部分分散比を低下させる効果も有する。さらに、化学的耐久性を向上させる効果を有する。ただし、その含有量が多すぎると、耐失透性が低下してガラス化が困難になる傾向がある。従って、ＺｒＯ２の含有量は好ましくは０〜１０％、より好ましくは０．１〜９％、さらに好ましくは０．５〜８％、特に好ましくは１〜７．５％である。
【００３３】
なお、緻密な結晶を析出させ高透過率を達成するため、ＴｉＯ２とＺｒＯ２の合量を適宜調整することが好ましい。具体的には、ＴｉＯ２＋ＺｒＯ２の含有量は好ましくは０〜３０％、より好ましくは０．１〜２５％、さらに好ましくは０．５〜２０％、特に好ましくは１〜１５％である。ＴｉＯ２＋ＺｒＯ２の含有量が多すぎると、耐失透性が低下してガラス化しにくくなる。
【００３４】
本発明の光学ガラスは、上記成分以外にも下記の成分を含有することができる。
【００３５】
Ｂ２Ｏ３はＳｉＯ２とともにガラス骨格を形成する成分である。また、耐候性を向上させる効果があり、特にガラス中の成分が水へ選択的に溶出することを抑制する効果が高い。Ｂ２Ｏ３の含有量は好ましくは０〜１０％、より好ましくは０．１〜５％である。Ｂ２Ｏ３の含有量が多すぎると、高屈折率かつ高分散な光学特性が得られにくくなる。また、部分分散比が不当に高くなる傾向がある。
【００３６】
Ｐ２Ｏ５はガラス骨格を形成する成分であり、失透を抑制するとともに耐候性を向上させる効果がある。またアッベ数を高める効果がある。ただし、Ｐ２Ｏ５の含有量が多すぎると、かえって耐候性が低下する傾向がある。また、屈折率が低下したり、軟化点が上昇したりして低温でのモールドプレス成形が困難になる傾向がある。さらに、部分分散比が不当に高くなる傾向がある。従って、Ｐ２Ｏ５の含有量は好ましくは０〜１０％、より好ましくは０〜５％である。
【００３７】
Ｌａ２Ｏ３、Ｇｄ２Ｏ３、ＷＯ３、Ｂｉ２Ｏ３、Ｙ２Ｏ３、Ｙｂ２Ｏ３、ＴｅＯ２及びＧｅＯ２は屈折率を高める成分である。ただし、その含有量が多すぎると、部分分散比が不当に高くなる傾向がある。従って、Ｌａ２Ｏ３＋Ｇｄ２Ｏ３＋ＷＯ３＋Ｂｉ２Ｏ３＋Ｙ２Ｏ３＋Ｙｂ２Ｏ３＋ＴｅＯ２＋ＧｅＯ２の含有量は好ましくは０〜１０％、より好ましくは０〜９％、さらに好ましくは０．１〜８％、特に好ましくは０．５〜５％である。
【００３８】
ＭｇＯ、ＳｒＯ、ＢａＯ及びＺｎＯは屈折率を高める成分である。また、中間酸化物としてガラス骨格を形成するため、耐失透性を改善したり、化学的耐久性を向上させたりする効果もある。ただし、その含有量が多すぎると、部分分散比が不当に高くなる傾向がある。従って、ＭｇＯ＋ＳｒＯ＋ＢａＯ＋ＺｎＯの含有量は好ましくは０〜１０％、より好ましくは０〜８％、さらに好ましくは０．１〜７、５％、特に好ましくは０．５〜６．５％である。
【００３９】
清澄剤として、例えばＳｂ２Ｏ３、ＳｎＯ２、ＣｅＯ２、ＮＯ３またはＳＯ３を含有させることができる。Ｓｂ２Ｏ３及びＣｅＯ２は少量であれば可視域透過率を向上させる効果も有する。ＳｎＯ２は少量であれば核形成剤として作用する。上記清澄剤の含有量が多すぎると、着色しやすくなる。よって、これらの成分の含有量はそれぞれ１％以下とすることが好ましい。
【００４０】
鉛成分（例えばＰｂＯ）、ヒ素成分（例えばＡｓ２Ｏ３）及びフッ素成分（例えばＦ２）は環境への負荷が大きく、また、ガラスへの着色が懸念されるため、実質的に含有しない（具体的には各々０．１％未満）ことが好ましい。
【００４１】
本発明の光学ガラスの屈折率（ｎｄ）は好ましくは１．５５以上、より好ましくは１．６以上、さらに好ましくは１．７以上、特に好ましくは１．７５以上、最も好ましくは１．７７５以上である。一方、屈折率が高くなるほどガラスが不安定になる傾向があるため、ガラスの安定性を考慮して屈折率の上限を規定する必要がある。具体的には、本発明の光学ガラスの屈折率は好ましくは１．９５以下、より好ましくは１．９以下である。
【００４２】
本発明の光学ガラスのアッベ数は好ましくは５５以下、より好ましくは４０以下、さらに好ましくは３５以下、特に好ましくは３０以下である。なお、アッベ数が低いほど、光学設計上、他のレンズとの組み合わせにおける色収差の低減に有利となるが、一方で、屈折率が低下したり、ガラスが不安定になったりする傾向がある。そのため、本発明の光学ガラスのアッベ数は好ましくは１５以上、より好ましくは２０以上、さらに好ましくは２１以上、特に好ましくは２２以上である。
【００４３】
光学デバイスにおいて色収差の補正をおこなうため、低分散ガラスと高分散ガラスを組み合わせて使用するのが一般的である。ここで、高分散ガラスとして部分分散比の小さいガラスを使用することにより、色収差の補正を効果的に行なえることがわかっている。そこで、本発明の光学ガラスの部分分散比（θｇ，Ｆ）は０．６５以下であることが好ましく、０．６３以下であることがより好ましい。
【００４４】
本発明の光学ガラスの着色度λ７０は好ましくは６００ｎｍ以下、より好ましくは５８０ｎｍ以下、さらに好ましくは５４０ｎｍ以下、特に好ましくは５２０ｎｍ以下、最も好ましくは５００ｎｍ未満である。着色度λ７０が高すぎると光学レンズ用途としての使用に支障を来たすおそれがある。
【００４５】
Ｒ２Ｏ−Ｒ’２Ｏ５系結晶のサイズは好ましくは１００ｎｍ以下、より好ましくは５０ｎｍ以下である。結晶サイズが大きすぎると、光の散乱により透過率が低下し、着色度が大きくなる傾向がある。なお、結晶サイズの下限については特に限定されないが、小さすぎると十分な結晶量が得られにくくなるため、０．０１ｎｍ以上であることが好ましい。
【００４６】
本発明の光学ガラスにおけるＲ２Ｏ−Ｒ’２Ｏ５系結晶の含有量（質量％）は、好ましくは１〜９９％、より好ましくは５〜９５％、さらに好ましくは１０〜９０％である。結晶含有量が少なすぎると、所望の屈折率やアッベ数が得られにくい。また、所望のヌープ硬度（例えば５５０以上（６級以上））が得られにくい。一方、結晶含有量が多すぎると、着色度が大きくなりやすい。
【００４７】
本発明の光学ガラスの熱膨張係数は好ましくは１００×１０−７／℃以下、より好ましくは８０×１０−７／℃以下、さらに好ましくは７０×１０−７／℃以下、特に好ましくは６５×１０−７／℃以下である。熱膨張係数が高すぎると耐熱性の必要とされる部位や熱膨張により発生する焦点距離のズレにより光学レンズ用途としての使用に支障を来たすおそれがある。
【００４８】
次に、本発明の光学ガラスを用いた光学レンズを作製する方法を説明する。
【００４９】
まず所望の組成となるように原料粉末を調合し、溶融容器中で溶融する。ここで、一次溶融によりカレットを作製後、当該カレットを用いて二次溶融を行なうことにより、屈折率の調整や組成の均質化を図ることができる。組成が均質化されることにより、透過率の高いガラスを得ることができる。なお、二次溶融の際、屈折率の高いカレットと屈折率の低いカレットを用いることにより、屈折率の精密制御が可能となる。
【００５０】
次に、溶融ガラスをノズルの先端から滴下して液滴状に成形（液滴成形）して硝材を得る。あるいは、溶融ガラスをインゴット状に成形し、適当な大きさに切り出すことにより硝材を得る。得られた硝材に対し、所定の熱処理条件により結晶化処理を行なうことにより、本発明の光学ガラスからなる光学レンズを得ることができる。
【００５１】
所定形状の光学レンズを得るために、結晶化処理の前または後に硝材を研磨することが好ましい。なお、結晶化処理後のガラスは硬度が高く研磨処理が困難になる傾向があるため、結晶化処理前に研磨処理を行うことが好ましい。結晶化処理の際には通常、収縮を伴うため、収縮率を考慮して研磨処理を行う。
【００５２】
必要に応じて、結晶化処理の際の雰囲気を加圧雰囲気または減圧雰囲気とすることにより、屈折率を適宜調整することができる。具体的には、加圧雰囲気で結晶化処理を行うことにより、屈折率を高めることができる。一方、減圧雰囲気で結晶化処理を行うことにより、屈折率を低下させることができる。
【００５３】
また、例えばレーザー等を用いて熱処理することにより、局所的に結晶化させることも可能である。これにより、ガラス中に導波路を形成したり、マイクロレンズアレイを作製したりすることが可能となる。
【００５４】
本発明の光学ガラスからなる光学レンズは、金属部品とアセンブリされたレンズキャップとして使用することもできる。
【実施例】
【００５５】
以下、本発明を実施例に基づいて説明するが、本発明はこれらの実施例に何ら限定されるものではない。
【００５６】
表１及び２は本発明の実施例（試料Ｎｏ．１〜１０）及び比較例（試料Ｎｏ．１１）を示している。
【００５７】
【表１】
2014201476.tif 000002
【００５８】
【表２】
2014201476.tif 000003
【００５９】
各試料は次のようにして調製した。まず表に示す各組成になるように原料粉末を調合し、白金ルツボを用いて１４００〜１５５０℃で３時間溶融した。得られた溶融ガラスをカーボン板上に流し出し、アニールを行うことにより、前駆体ガラス試料を得た。得られた前駆体ガラス試料について屈折率（ｎｄ）、アッベ数（νｄ）及び部分分散比（θｇ，Ｆ）を測定した。
【００６０】
その後、前駆体ガラス試料を各熱処理条件にて結晶化処理を行ない、各測定に適したガラス試料を作製した。
【００６１】
得られたガラス試料について、屈折率、アッベ数、部分分散比、着色度、結晶含有量、結晶粒径及びヌープ硬度の測定、及び結晶種の同定を行った。結果を表１及び２に示す。
【００６２】
屈折率はヘリウムランプのｄ線（５８７．６ｎｍ）に対する測定値で示した。
【００６３】
アッベ数は、ヘリウムランプのｄ線の屈折率と、水素ランプのＦ線（４８６．１ｎｍ）及びＣ線（６５６．３ｎｍ）の屈折率の値を用い、アッベ数（νｄ）＝｛（ｎｄ−１）／（ｎＦ−ｎＣ）｝の式から算出した。
【００６４】
部分分散比は、水素ランプのＦ線、Ｃ線及びｇ線（４３５．８ｎｍ）の屈折率の値を用い、部分分散比（θｇ，Ｆ）＝｛（ｎｇ−ｎＦ）／（ｎＦ−ｎＣ）｝の式から算出した。
【００６５】
着色度λ７０は、分光光度計を用いて、厚さ５ｍｍ±０．０５ｍｍの光学研磨されたガラス試料について、２００〜８００ｎｍの波長域での透過率を０．５ｎｍ間隔で測定して透過率曲線を作製し、当該透過率曲線において透過率７０％を示す最短波長により評価した。
【００６６】
結晶種はＸ線回折測定により同定をおこなった。結晶含有量は、Ｘ線回折測定で得られたチャートに基づき、ハロー法により算出した。結晶粒径は、試料表面を透過型電子顕微鏡（ＴＥＭ）で観察した画像に基づき測定した。具体的には、透過型電子顕微鏡観察画像における各結晶の長径及び短径の平均値を結晶サイズとし、任意の１０個の結晶の結晶サイズの平均値を結晶粒径とした。
【００６７】
ヌープ硬度は、温度２５℃、湿度５０％に保たれた室内において、ＭＸＴ５０（マツザワ精機製）を用いて測定を行なった。具体的には、ガラス試料表面に荷重１００ｇの圧子を１５秒押圧し、圧痕の対角線の長さに基づき、ヌープ硬度の算出を行った。
【００６８】
熱膨張係数および屈伏点は、熱膨張測定装置（ｄｉｌａｔｏ  ｍｅｔｅｒ）にて測定した。
【００６９】
表１から明らかなように、本発明の実施例であるＮｏ．１〜１０の各試料は屈折率が１．７４７５〜１．９３６１、アッベ数が２２．０〜２９．０、部分分散比が０．５９４６〜０．６２５０であり、所望の光学特性を有していた。
【００７０】
一方、比較例であるＮｏ．１１の試料は、屈折率が１．５４１０と低く、アッベ数が５６．８と高かった。
【産業上の利用可能性】
【００７１】
本発明の光学ガラスは、モールドプレス成形用硝材や研磨加工用硝材として、ＣＤ、ＭＤ、ＤＶＤ、その他各種光ディスクシステムの光ピックアップレンズ、ビデオカメラ、デジタルカメラ、その他一般のカメラの撮影用レンズや光通信用レンズ等に好適である。